(57)【要約】被覆がテープ（２ａ〜２ｄ）の重量の２０％と１２０％の間である、ボビン巻きされた被覆モノフィラメントテープ（５ａ〜５ｄ）。被覆されたモノフィラメントデンタルテープをボビン巻きする方法は、被覆の状態調節手段（４）と、実質的に一定の張力で巻き取る手段（３、３ａ）とを共に含み、解けず、逆戻りを起こすことなく一様に取り出せ、また被覆の変位が実質的にない、張力制御されたボビン（５ａ〜５ｄ）が製造される。
2004524244.tif 000002
【特許請求の範囲】
【請求項１】
被覆されたモノフィラメントデンタルテープをボビン巻きする方法において、被覆モノフィラメントテープがボビン巻きされているとき、被覆モノフィラメントテープへの張力を最小限に保つテープ張力制御手段と組み合わせて、被覆の状態調節手段を用いることを含む改良。
【請求項２】
被覆の前記状態調節手段が、ボビン巻きの前に、前記被覆モノフィラメントテープに接触するための加熱制御が可能な表面を含み、最小限の張力でボビン巻きする手段と組み合わせてタック値が約０．１と約０．５グラムの間のボビンを生産する請求項１に記載の方法。
【請求項３】
被覆の前記状態調節手段が、ボビン巻きされる前の前記被覆モノフィラメントテープが通過する制御可能な加熱ゾーンを備える請求項１に記載の方法。
【請求項４】
被覆の前記状態調節手段が、放射熱、レーザ、高周波およびこれらの組合せからなる群から選択され、巻取り中のボビンに目標を定めた、方向づけられたエネルギー源と共に、ボビン巻きされる前の前記被覆モノフィラメントテープが通過する制御可能な加熱ゾーンからなる温度状態調節手段で構成される請求項１に記載の方法。
【請求項５】
前記被覆モノフィラメントテープが、ポリテトラフルオロエチレン、エラストマー、２成分およびホモポリマーテープからなる群から選択される請求項１に記載の方法。
【請求項６】
モノフィラメントデンタルテープ上の前記被覆が、前記テープの約２０重量％から約１２０重量％の間の範囲にあり、またボビンのタック値が約０．１から約０．５グラムの間である請求項１に記載の方法。
【請求項７】
被覆が、実質的に唾液可溶性であり、また前記テープの重量の約２０％から約１２０％の間で含まれ、、
ボビンが高温および／または高湿度にさらされたとき、デンタルフロスディスペンサでの使用が許容される寸法のボビンが製造されるように、前記ボビンが最小限の張力下で巻かれ、
約０．１から約０．５グラムの間のタック値がボビンに付与されるように、前記被覆がボビン巻き中に状態調節され、また
前記ボビンが高温および／または高湿度にさらされたとき、実質的に変形および被覆の変位がなく、前記ボビンが巻き戻せる
被覆モノフィラメントデンタルテープの前記ボビン。
【請求項８】
唾液可溶性被覆が、モノフィラメントテープの重量の約２０％から約１２０％の間で含まれ、また前記被覆がボビン巻き中に状態調節され、約０．１から約０．５グラムのボビン巻戻し値を有する、デンタルテープディスペンサで使用するのに適する被覆モノフィラメントテープのボビン。
【請求項９】
被覆が、唾液可溶性であり、またモノフィラメントの重量の約２０％から約１２０％の間で含まれ、
巻かれたボビンが約０．１と約０．５グラムの間のタック値を持つように、前記テープ被覆が、ボビン巻きの前に状態調節され、また
前記ボビンが高温および／または高湿度にさらされたとき、被覆の変位が最小限で、ボビンが実質的に寸法安定性を維持するような最小限の張力で、前記被覆テープが前記ボビン上に巻かれる
被覆モノフィラメントテープの前記ボビン。
【請求項１０】
前記ボビンが、高温により生じた圧縮力に応答する動的コア手段を備え、その半径を変えて応答することにより、該コアが実質的に寸法安定性を維持し、被覆の変位を最小限にする、請求項９に記載の被覆モノフィラメントテープのボビン。
【請求項１１】
最小限の張力下で巻かれ、約０．１から０．５グラムの間のタック値を有することにより、テープおよびその被覆が、高温および高相対湿度への暴露から保護されている、被覆モノフィラメントデンタルテープの寸法が安定なボビン。
【発明の詳細な説明】
【技術分野】
【０００１】
マルチフィラメントテープと区別される、さまざまなモノフィラメントデンタルテープが商品化されており、ほとんどのマルチフィラメントデンタルフロスで申告された、消費者の主な不満である、ちぎれることが少ないということを特色としている。これらは、米国再発行特許第３５，４３９号、米国特許第３，８００，８１２号、第４，９７４，６１５号、第５，７６０，１１７号、第５，４３３，２２６号、第５，４７９，９５２号、第５，５０３，８４２号、第５，７５５，２４３号、第５，８４５，６５２号、第５，８８４，６３９号、第５，９１８，６０９号、第５，９６２，５７２号、第５，９９８，４３１号、第６，００３，５２５号、第６，０８３，２０８号、第６，１４８，８３０号、第６，１６１，５５５号、および第６，０２７，５９２号に記載され特許請求されており、これらの開示は参照によりここで本明細書に組み込まれる。これらのデンタルテープには概して、柔らかさ（ｇｅｎｔｌｅｎｅｓｓ）、フロス使用中の被覆（ｃｏａｔｉｎｇ）の送達（ｄｅｌｉｖｅｒｉｎｇ）ならびにフロス使用中の取扱いの容易さと便利さにおいて重大な欠点がある。
【背景技術】
【０００２】
ポリテトラフルオロエチレン（ＰＴＦＥ）系歯間デバイスが、米国特許第５，２０９，２５１号、第５，０３３，４８８号、第５，５１８，０１２号、第５，９１１，２２８号、第５，２２０，９３２号、第４，７７６，３５８号、第５，７１８，２５１号、第５，８４８，６００号、第５，７８７，７５８号、および第５，７６５，５７６号に記載されており、これらは参照によりここで本明細書に組み込まれる。今日まで、これらのテープで商品化されたものはすべて、事実上被覆されておらず、フロス使用中に歯間および歯肉縁下に活性成分を送達するのに使用できない。フロス使用中の取扱い、すなわちフロスを使用する準備として指のまわりにテープを巻きつけることは難しい。ほとんどはテープ端部を柔らかくすることに失敗している。多くのテープはまた、寸法の不一致という重大な問題に悩まされている。
【０００３】
同時係属の特許出願第６０／２２７，１９６号、第６０／２２７，２３９号、第６０／２２７，２４０号、第６０／２２７，２４６号、第６０／２２７，２４４号、第６０／２２７，２５５号、および第６０／２２７，４３３号もまた参照されたい。これらのすべては参照によりここで組み込まれる。
【０００４】
比較的高多量（テープの重量の約２０％と１２０％の間）の処方成分で被覆され、被覆後にテープの厚さが約５０％と１５０％増加する、エラストマー、ポリテトラフルオロエチレン（ＰＴＦＥ）、２成分および他のポリマーテープを含む、被覆されたモノフィラメントデンタルテープが、本明細書に引用され参照された多くの同時係属出願に記載されている。一般に、これらの被覆はモノフィラメントテープの両側に付けられる。これらの被覆モノフィラメントデンタルテープの特色は、さまざまなモノフィラメントデンタルテープに付けられたさまざまな唾液可溶性被覆に主に帰せられる、フロス使用の成果の向上である。フロス使用中に、被覆に含まれる多様な活性成分が口腔にすべて送達されることが、これらの唾液可溶性被覆モノフィラメントテープの鍵となる性能特性である。
【０００５】
従来、ほとんどの市販のデンタルテープは、ボビン（ｂｏｂｂｉｎ）手段上に巻かれた、約８ヤードから約２００ヤードの間のテープを含むディスペンサパッケージから、約１８インチずつ取り出して使用される。販売促進のために、デンタルテープのサンプルは通常、それぞれが約１８インチの、１つまたは２つのテープ片を含む一回使用パッケージとして配布される。今日まで、被覆されていないあるいはわずかにワックスを付けたデンタルテープのディスペンサパッケージは、従来の「ヤーン」をボビン巻きする手段を用いて製造されてきた。すなわち、高速ボビン巻取機が、ヤーンおよび糸（ｔｈｒｅａｄ）製造作業から、当分野で広く知られている、ワックス付きあるいは無ワックスマルチフィラメントおよびモノフィラメントデンタルフロスの巻取方法を利用して、従来のデンタルテープディスペンサで使用するのに適する無被覆またはわずかにワックスが付いたデンタルテープを巻き取るように改造されてきた。
【０００６】
多くの同時係属出願およびすでに引用された発行済み米国特許に記載されるような、被覆された、エラストマーおよび別の形態のモノフィラメントデンタルテープは、従来のボビン巻き装置および手順を用いてコアにボビン巻きするのが最も困難であることがわかった。すなわち、無被覆またはわずかにワックスの付いたテープと異なり、かなり被覆量の多いこれらのモノフィラメントテープは、巻取り中に、滑ってボビンから外れる傾向があり、通常、必要とされるヤード数をボビンに巻き重ねにくい。さらに、テープがボビンに到着する前に、すでに巻かれた被覆テープの「巻き」にテープの１巻きを「タックさせる」ために、従来の熱源がテープに当てられると、巻かれたボビンの直径が増加するにつれて、巻取張力が劇的に増加する傾向がある。巻かれたボビンのこの増大した張力は、それが蓄積すると、ボビンコアの上流にある被覆モノフィラメントテープの被覆に掛ける溶融加熱に近い条件と相まって、ボビンをさらに変形させる傾向がある。後にボビンが高温および／または高相対湿度にさらされると、被覆が変位（ｄｉｓｐｌａｃｅ）かつ／またはボビンが変形する傾向がある。
【０００７】
「タッキング」エネルギー投入時の不適切な状態調節および位置による増大したこの巻取張力および／または高温と高湿度への暴露により生ずる典型的なボビンの変形には、「真ん丸でない」、「押しつぶされたボビン」、「膨れ出たボビン」、「被覆がボビンから絞り出され変位したボビン」などとして記述されるボビンが含まれる。明らかに、そのほとんどが、直径、幅、まっすぐな側面などを含む一定のかなり精密な寸法仕様内の市販用ボビンを必要とする、さまざまな市販の入手できるテープディスペンサでは、形の悪い、変形して被覆が変位したこのようなボビンから、うまく取り出せない。要点は、モノフィラメントテープの重量の約２０％から約１２０％の間の被覆を持つ、エラストマーモノフィラメントデンタルテープ、モノフィラメントＰＴＦＥデンタルテープ、２成分テープおよび他のモノフィラメントポリマーモノフィラメントデンタルテープは、従来の糸、ヤーンおよび／またはデンタルフロス／テープのボビン巻き方法および装置を用いて、市販用にボビン巻きされると、大抵の市販用テープディスペンサ用としては規格外である変形したボビン、ならびに／あるいは、高温および／または高相対湿度にさらされるとその被覆を変形かつ／または吐出するボビンを生成しうるということである。
【０００８】
さらに、これらの被覆モノフィラメントテープボビンは、高温および／または高相対湿度にさらされると変形する傾向がある。
【発明の開示】
【発明が解決しようとする課題】
【０００９】
本発明は、広範囲の被覆量を有する被覆モノフィラメントデンタルテープをボビン巻きすることに関するもので、被覆モノフィラメントテープの張力制御手段と共に、被覆の状態調節（ｃｏｎｄｉｔｉｏｎｉｎｇ）手段を用いて、被覆テープをボビンにしっかり固定し、実質的に丸いボビンを製造することによって、該テープが０．１から約０．５グラムの間のタック値を有し、解け、逆戻り、ボビン変形なしに、一様に取り出せるようにしたボビン巻きに関する。
【課題を解決するための手段】
【００１０】
本発明の一実施形態は、ボビンを変形させることなく、商業ベースの速度で、被覆モノフィラメントデンタルテープをボビン巻きする方法を提供する。
【００１１】
本発明の別の実施形態は、ボビンを変形させることなく、商業ベースの速度で、広い範囲の被覆量を有する被覆モノフィラメントデンタルテープをボビン巻きする方法を提供する。
【００１２】
本発明のさらなる実施形態は、さまざまなポリマー材料から構成される被覆モノフィラメントデンタルテープをボビン巻きする手段を提供し、ボビン巻きした後では高温および高相対湿度にさらされても、市販のテープディスペンサから、これらの被覆テープを安定して取り出すことができる。
【００１３】
本発明のさらに別の実施形態は、ボビンを変形させることなく、商業ベースの速度で、被覆エラストマーモノフィラメントデンタルテープをボビン巻きする手段を提供し、被覆エラストマーモノフィラメントテープのすべての周回（ｒｅｖｏｌｕｔｉｏｎ）（重ね巻き）がボビンにしっかりと固定され、このようなボビンは、高温および／または高相対湿度にさらされても、それらの形状を保ちそれらの被覆を元のまま保持し続ける。
【００１４】
本発明のさらに別の実施形態は、ボビンを変形させることなく、商業ベースの速度で、ＰＴＦＥの重量の２０％と１２０％の間の被覆を持つ被覆モノフィラメントＰＴＦＥデンタルテープをボビン巻きする手段を提供し、被覆モノフィラメントＰＴＦＥテープのすべての周回（重ね巻き）がボビンにしっかりと保たれ、このようなボビンは、高温および／または高相対湿度にさらされても、それらの形状を保ちそれらの被覆を元のまま保持し続ける。
【００１５】
本発明の別の実施形態は、ボビンを変形させることなく、商業ベースの速度で、２成分テープの重量の２０％と１２０％の間の被覆を持つ被覆２成分デンタルテープをボビン巻きする手段を提供し、被覆２成分テープのすべての周回（重ね巻き）がボビンにしっかりと保たれ、このようなボビンは、高温および／または高相対湿度にさらされても、それらの形状を保ちそれらの被覆を元のまま保持し続ける。
【００１６】
本発明のさらに別の実施形態は、ボビンを変形させることなく、商業ベースの速度で、ポリマーテープの重量の２０％と１２０％の間の被覆を持つ、ポリマー構造体の被覆モノフィラメントデンタルテープをボビン巻きする手段を提供し、被覆モノフィラメントテープのすべての周回（重ね巻き）がボビンにしっかりと保たれ、このようなボビンは、高温および／または高相対湿度にさらされても、それらの形状を保ちそれらの被覆を元のまま保持し続ける。
【００１７】
本発明のさらに別の実施形態は、（ａ）変形、（ｂ）巻かれたテープの周回が時ならず放出されること、および（ｃ）過度の巻取張力がない、被覆モノフィラメントテープが一様に巻かれたボビンを提供し、巻き戻すときに、最低限の抗力（ｄｒａｇ）で、前記の被覆を崩壊させることなく、また実質的に逆戻りを起こすことなく、被覆テープがボビンから一様に取り出され、また被覆モノフィラメントテープは、高温および高相対湿度にさらされても、その形状と被覆を元のまま保持する。
【００１８】
本発明のさらに別の実施形態は、被覆モノフィラメントテープが巻かれたボビンを提供し、被覆のある部分が状態調節され、そのため前記被覆が、ボビン巻きされた被覆モノフィラメントテープの先行する巻きの表面に付着しており、約０．５グラムまでのタック値を与える。
【００１９】
本発明の別の実施形態は、約０．１と約０．５グラムの間のタック値をもち、逆戻りを起こすことなく一様に巻き戻せる、ボビン巻きされた被覆モノフィラメントテープを提供する。
【発明を実施するための最良の形態】
【００２０】
具体的には、本発明は、被覆されたモノフィラメントテープのボビン、ならびに被覆エラストマーおよびＰＴＦＥテープ、さらに被覆２成分および他のモノフィラメントポリマーデンタルテープを含めて、広い範囲の被覆モノフィラメントテープをボビン巻きする改良された手段に関し、前記被覆モノフィラメントテープを状態調節手段に掛けることにより、前記モノフィラメントテープ上の被覆はボビン上の先行する巻きに付着するように状態調節され、またこの状態調節された被覆モノフィラメントテープの張力は、ボビン巻きしている間のボビンの変形および／または被覆の変位を回避し、高温および／または高相対湿度にさらされたとき変形および被覆の変位がないボビンを提供するように、巻取りの間、制御される。
【００２１】
被覆の状態調節手段は、加熱などの物理的エネルギー手段であることが好ましいが、化学的手段であってもよく、それにより被覆は化学的に「粘着性を付与される」。状態調節手段および巻取張力により、本発明のボビンのタック値は約０．２から０．４グラムの間となる。
【００２２】
好ましい実施形態において、本発明のボビン巻きは被覆の状態調節を含み、それによって：
「温度状態調節」手段が、ボビンへの巻取りの前に備えられ、それと組み合わせられる
可変の、制御された速度のボビン巻き手段により、温度状態調節された被覆テープがボビンの上に巻き取られるとき、ボビンに加えられる張力をできるだけ小さくする。
【００２３】
いくつかの巻取条件のもとでは、被覆の状態調節を補うために、高温空気、放射熱、レーザ、高周波などの、制御可能で、さまざまな「方向づけできるエネルギー」源を利用するさらなるエネルギーをボビンの適当な部分に向けることは望ましいであろう。
【００２４】
本発明は、さまざまな被覆量を有する、被覆モノフィラメントテープのボビンを提供し：
被覆モノフィラメントテープは、張力は最小限で、ボビン上で損なわれておらず、
ボビンは、実質的に被覆の変位がなく、寸法的に実質的に不変であり、また被覆モノフィラメントテープを、約０．１と約０．５グラムの間のタック値を持つ最小限の抗力で取り出している間、ボビンから安定して取り出すことができ、また前記ボビンには、ボビンから脱落する巻きは実質的になく、「逆戻り」ならびに／または、高温および／または高相対湿度にさらされたときの被覆の変位も実質的にない。
【００２５】
本発明の、好ましい被覆状態調節手段は、以下の１つまたは複数を含む（図１、１ａ、１ｂ、１ｃおよび図２の詳細を参照）：
ボビン上に巻き取られる前に、テープが通り抜けるセラミック製小穴（ｅｙｅｌｅｔ）の上方、またはそれを貫く、またはその上にある制御された「温度状態調節」手段、
巻取り中にボビン上に目標を定める、方向づけできるエネルギー源、および／または
巻取り中にボビンに接触する制御された温度のセラミック製小穴。
【００２６】
この被覆の「加熱タッキング」状態調節の、本発明の実施形態は、図１、１ａ、１ｂ、１ｃおよび図２により詳細に例示されている。被覆テープは図３に例示されている。
【００２７】
上で参照された米国特許に記載されるさまざまなモノフィラメントテープを、２０％から１２０％の重量の、下の表５に記載された被覆物で被覆することができる。本発明によれば、これらの被覆されたテープをボビン巻きすることができる。本発明によるボビン巻きに適する、特に好ましい被覆モノフィラメントテープが以下の表１から４に記載されている。
【００２８】
【表１】
2004524244.tif 000003
2004524244.tif 000004
【００２９】
【表２】
2004524244.tif 000005
2004524244.tif 000006
【００３０】
【表３】
2004524244.tif 000007
2004524244.tif 000008
【００３１】
【表４】
2004524244.tif 000009
2004524244.tif 000010
【００３２】
図１を参照すると、図１ａは、本発明のボビン巻き方法の一般的概略図である。１ａから１ｄで示される、被覆モノフィラメントデンタルテープのキングスプールが、２ａから２ｄで示される被覆テープを、５ａから５ｄで示される張力制御ボビン巻取機に供給する。ボビン巻取機、５ａから５ｄの巻取張力は、接続手段３ａを通して、プログラマブルロジックコントローラ手段３により制御されて、巻取り中の張力が制御される。
【００３３】
被覆モノフィラメントテープ２ａから２ｄは、ボビン巻取機５ａから５ｄにより巻き取られる前に、被覆の状態調節手段４を越えて、あるいはその中を通る。ボビン巻取り中、ボビン巻取機５ａから５ｄは、加熱タッキング処理を完全にするために、加熱空気、放射熱、レーザ、高周波、接触加熱などの、方向づけられた適切なエネルギー源６にさらされる。これらの条件のもとに巻き取られたボビンは、寸法安定性があり、被覆を元のまま保持し、またタック値は約０．１と約０．５グラムの間である。
【００３４】
図１ｂは、被覆モノフィラメントテープ２ａがあり、温度状態調節および被覆の状態調節手段４と方向づけられたエネルギー源６の双方と共に作動するボビン巻取手段５ａの概略的側面図である。
【００３５】
図１ｃは、ボビン１３上に巻き取られる前に、加熱された被覆状態調節手段１２を通っている、被覆されたモノフィラメントテープ１１を例示する。
【００３６】
図２は、被覆モノフィラメントテープ２０の巻取りをより詳細に例示し、それは被覆の状態調節手段２１を通過しており、ボビン２３上でのタッキングの目的に適する、状態調節された被覆の（プール（ｐｏｏｌ））２２が作り出されている。
【００３７】
図３は、唾液可溶性被覆３１および３２をもち、タック値が約０．１と約０．５グラムの間のモノフィラメントテープ３０を例示する。
【００３８】
本発明の目的のためには、図１ａおよび１ｂに例示されるように、加熱タッキングなどの被覆の状態調節手段を、（１）一定の制御可能な温度を維持し、そして通過経路で、モノフィラメントテープとその被覆を最適の温度に予熱するためにすべて備えられる、加熱棒、チューブまたはボックスあるいは一定の距離に固定された加熱ランプにより生み出されるような低強度の温められた空気ゾーンなどの、いくつかの温度状態調節デバイスの何れか１つを用いること；その後（２）巻取り中ボビン自体に向けることができるエネルギー源と組み合わせて巻き取ること；により実現できるということが理解される。
【００３９】
別法として、単一の、被覆の状態調節手段を用いてもよい。たとえば、巻取り中、手段６により、テープ２ａから２ｄの下側が適切に加熱され、「タックがある状態」になるが、溶融はしないという条件で、温度の状態調節手段４なしに、図１ａおよび１ｂに示される高温空気加熱タッキング手段６を用いることができる。理想的には、これは、下に記載され、図１ｃおよび図２に示される加熱セラミック製小穴により達成される。
【００４０】
被覆の状態調節手段４が用いられる場合、それは、ボビン巻き機構の制御されたラインスピードにより定まる「接触時間」内に、それが被覆およびテープを被覆の軟化温度のすぐ下の温度まで温めるような温度に保たれる。一実施形態では、ショートパスの加熱「棒」もしくは他の表面が、約５５℃と９０℃の間の表面温度で、被覆の溶融温度まで上昇させることなく、テープ被覆に十分なエネルギーを伝達する。実際的見地から言えば、被覆モノフィラメントテープと被覆状態調節手段４の間の接触は、せいぜい「軽く接する程度（ｋｉｓｓ）」である。すなわち、モノフィラメントテープは、約３５０と５００フィート／秒の間で移動しており、図１ｂに示されるように、このような速度では、被覆の状態調節手段４の接触表面にわずかに触れているにすぎない。正味の効果は、被覆の状態調節手段４を組み入れることにより、被覆テープが状態調節され、ほんのわずかにタックのある状態になり、このため、制御されたあるいは最小限の張力のもとで続いてボビン上にテープを重ね巻きする直前に、方向づけられたエネルギー源６により、被覆モノフィラメントテープ２ａから２ｄに、巻取作業中加熱により十分にタックを付与することができる。
【００４１】
巻取り中のボビンへの高温空気などの、方向づけられたエネルギーを用いるという加熱タッキングステップを完遂するには、好ましくは、被覆テープの下側を加熱することにより、ボビン上の被覆テープの最終重ね巻きがしっかりと固定され、またテープストランドおよび／またはボビンの側面を越えて落ちるストランドが解けることなくボビンの形状が保たれることが確実であるように設計される。このような高温空気タッキング熱源は通常、約５０°から９０℃の間の温度範囲にあり、他のエネルギーの形態は、被覆モノフィラメントテープの「今まさに重ねて重ね巻きされようとしている」セグメントの表面温度を、同様の温度にわずかな時間だけ上げるように調節される。
【００４２】
巻取り中に、ボビンの変形を回避すると同時に、温度状態調節された被覆テープおよびボビンにかかる、適切で本質的に一定の張力を保つために、ボビン巻き速度が、下の表７から１２に詳細が記されるように、常に変えられている。すなわち、最初に、加熱された被覆テープがボビンコア上に導かれるとき、コアは比較的大きなｒｐｍで回転される。次に、この巻取速度は通常、コアに多数の被覆テープの重ね巻きが巻かれるにつれ、連続的に下げられ、最終的に合計で約８から約２００ヤードがボビンに巻かれる。すなわち、巻取速度は、ボビン上の重ね巻きが増し、被覆モノフィラメントテープのボビンが直径を増すにつれ、減速され続ける。方向づけられた高温空気源は、最後のヤードを含む被覆モノフィラメントテープの最後の一片が、ボビンの先行する重ね巻きにしっかりと付着するように、すべての手順を通して、ボビンを包みかつ／または接触している。
【００４３】
巻取り中、この実質的に一定の張力を実現する好ましい手段は、工程制御コンピュータを備えた、Ｃｅｚｏｍａ（登録商標）ボビン巻き機、モデルＮｏ．ＣＥ  １４８７−８．０／１０．２−９１を使用することである。サイクル開始時のボビンの回転（開始速度）は、好ましくは、スピンドルの速度で約５００から３５０ｒｐｍの間の範囲にある。被覆モノフィラメントテープの適切な張力を維持するために、この開始速度は次に、巻取サイクルを通して徐々に低下するように速度低下の割合を設定することにより、工程制御コンピュータにより巻取サイクル中に徐々に下げられる。特定の被覆モノフィラメントテープに対する速度低下曲線の望ましい形は、テープ上の被覆の最終厚さが、形成されるボビンの直径を決めるので、その厚さの関数であろうということが、当分野の技術者には明らかであろう。さまざまな張力で巻き取られた、本発明の被覆モノフィラメントテープボビンのさらなる例を記載する、下の表７から１２の詳細を参照されたい。
【実施例１】
【００４４】
厚さが０．００２インチのエラストマーモノフィラメントテープを、表５の実施例７７に記載される、唾液可溶性被覆で被覆した。装填被覆（ｌｏａｄｉｎｇ）機構を、被覆量が約５３ｍｇ／ｙｄとなるように調節した。被覆成分のこの重量で、厚さが標準で０．００１インチである被覆を両側に生じた（全体としての最終厚さは約０．００４インチ）。Ｃｅｚｏｍａ（登録商標）モデルＮｏ．ＣＥ  １４８７を、２２５に設定されたコード３６および９６５に設定されたコード３７で用いたとき、条件に合ったボビンが形作られた。下の表６も参照されたい。
【００４５】
Ｃｅｚｏｍａ（登録商標）は、ほぼ１インチのその表面が、わずかな張力あるいはその表面への圧力のもとで、通り過ぎるテープに接触するような形状を持つ温度制御された加熱棒を装備していた。この例では、被覆の状態調節手段の一形態である加熱棒の温度は８０℃プラス／マイナス３℃に保たれた。
【００４６】
Ｃｅｚｏｍａ（登録商標）はまた、巻付け回転で次に重ねられるテープの表面が、わずかの時間、マニホールドを約５０℃で出る空気の流れにさらされるように、ボビンの下側にそのエネルギーを向ける高温空気マニホールドも装備していた。
【００４７】
好ましくは、巻取機の横断ブロック（ｔｒａｖｅｒｓｅ  ｂｌｏｃｋ）上のセラミック製小穴が加熱されることにより、巻取り中にボビン全体を加熱することが回避される。セラミックアイを加熱することにより、被覆モノフィラメントテープは、ボビン上に巻き付けられる前に、直ちに加熱される。この実施形態により、過剰な熱エネルギーによる変形のない、長さがより長いボビンを巻き取ることができる。この加熱されたセラミック製小穴の配置の詳細は、図２に例示されている。
【００４８】
これらの条件のもとで、８と２００ヤードの製品を含む実質的に一様なボビンを、ボビンの変形なしに、商業ベースの速度で、ごく普通に製造することができるであろう。ディスペンサパッケージに入れ、保管されると、困難なく、あるいは製品を損なうことなく、これらのボビンから取り出すことができる。
【００４９】
本発明にとって、速度（ｒｐｍ）変化の割合と前記の速度変化を表す曲線の形状のいずれも、巻き取られているテープ上の被覆の物理的パラメータに合わせて制御されるということが重要である。
【００５０】
同時係属の仮特許出願第６０／２６３，２２０号に記載され、また表５に詳細に記される一連の被覆エラストマーテープを、本発明のボビン巻き方法を用いて、ボビン巻きした。工業的に通常の方法で単一の熱源で加熱した（あるいは加熱なしの）結果もまた、表５の「巻取りに必要な加熱」および「ボビンタック」と表示した行に記載されている。しかし、本明細書に記載された加熱タッキングの方法が用いられたとき、それぞれの処方は、（１）被覆の状態調節、および（２）制御された張力、の要件に対する適切に選択された条件により、ほぼ完全なボビンを作り出すことができるであろう。
【００５１】
本発明に従ってボビン巻きされるモノフィラメントテープの唾液可溶性被覆が下の表５に記載されている。表において、用語「Ｕｌｔｒａｍｕｌｓｉｏｎ  １０−２．５」は、非イオン性界面活性剤、Ｐｏｌｏｘａｍｅｒ４０７中の２５０万ｃｓのポリジメチルシロキサン（ＰＤＭＳ）のエマルジョンとして定義されており、このＰＤＭＳは全エマルジョンの１０重量％である。
【００５２】
【表５】
2004524244.tif 000011
【００５３】
本発明の制御因子の変動と巻かれたボビンの間の関係を例示する一連の実施例が、以下の表６に詳細に記されている。
【００５４】
【表６】
2004524244.tif 000012
【００５５】
類似のボビン巻き結果が、被覆ＰＴＦＥおよび２成分デンタルテープならびに他の同様に被覆されたポリマーテープについて得られる。
【００５６】
本発明のボビン巻き手段のいずれかが、ボビン巻き工程から欠落しても、得られるボビンは品質が劣り、商品としての使用には通常適さない。
【００５７】
本発明の別の実施形態は、高温多湿、すなわち４０℃以上の温度と７５％以上の相対湿度に、被覆モノフィラメントテープのボビンが長期にわたってさらされることにより生ずる圧縮力に応答する「動的コア」を対象とする。
【００５８】
高温および／または高相対湿度に、本発明の被覆モノフィラメントテープボビンが長期にわたってさらされると、（１）モノフィラメントテープエラストマー分子の再配向が起こり、テープがより弾性的になり、それを収縮させ、同時にコアへの圧縮圧力を増大させる；あるいは（２）唾液可溶性被覆がさらに水を吸収して、被覆の重量を増加させ、同時にボビンコア上での対応する圧縮圧力を増大させる；のいずれかの傾向がある。
【００５９】
これらの圧縮力を緩和できないと、被覆がボビンの巻きの間からボビンの側面に染み出すこと、および／またはボビンの巻きが横にずれてボビンを不格好にすることのいずれかが生じる。どちらの場合でも、通常、ボビンから適切に取り出せない。
【００６０】
本発明の動的コアは、高温および高相対湿度条件にさらされたとき、これらの圧縮力に応答して、被覆の染み出しがなく、また巻きの歪みがない状態にボビンを保つのに役立ち、それによりボビンから適切に取り出すことができる。
【００６１】
本発明の動的コアは、プラスチックおよびばね鋼を含むさまざまな材質で作製され、ディスペンサハブ（ｈｕｂ）上でそれを回すことができるほぼ丸い形状を保ったままで、変化する圧縮力に応答してコアが直径の寸法を変えるような、変化しうる直径により特徴づけられる。
【００６２】
塗布量が４０ｍｇ／ｍで、ボビンに２５メートル巻き取られた被覆モノフィラメントテープコアへの圧縮力により、４０℃、７５％の湿度で保管されたとき、９０日後にコアの直径はかなり小さくなった。これらの条件にさらされたとき、９０日後に、動的コアを備えるボビンは、実質的に巻きの歪みがなく、また被覆が時ならず脱落することがない状態のままであり、そこから適切に取り出せた。
【００６３】
５０メートル巻き取られて、同様の条件で保管された対応するボビンは、９０日後にボビンコアの直径が実質的により小さくなった。
【００６４】
本発明のボビンコアへの圧縮張力は、被覆モノフィラメントテープがボビン上に巻きつくとき、またボビンが、そのコア上への１回巻きから、８、１０、２５、５０、１００または２００メートルの被覆モノフィラメントテープをボビン上に巻くのに必要とされる多数回の巻きへと大きくなるとき、被覆モノフィラメントテープに加えられる張力の結果である。被覆モノフィラメントテープのこれらの巻きがボビン上に重ねられていくとき、被覆モノフィラメントテープの後の方の巻きの張力は、大きくなりつつあるボビンコアが巻かれている１分間あたりの回転数（ｒｐｍ）を下げることにより、少しずつ下げられる。
【００６５】
このように、２５ヤードボビン上に巻かれる被覆モノフィラメントテープの２５番目のヤードに加えられる張力は、ボビンコア上に巻かれているテープの最初のヤードに加えられる張力より実質的に小さい。ボビンが巻かれているときの、テープの張力のこの低下は、後に高温および／または高湿度条件のもとに置かれる可能性がある被覆モノフィラメントテープで、特に重要である。
【００６６】
表５に記載されたような唾液可溶性被覆で、約３０ｍｇ／ヤードと約６０ｍｇ／ヤードの間で被覆された、本発明の一連のモノフィラメントデンタルテープをボビン巻きした結果が、下の表７から１２にまとめて記載されている。コード３６を２５、７５、１２５、１７５、２２５および２５５にそれぞれ設定して、また記載された開始および最終のＲＰＭを持つコード３７で、Ｃｅｚｏｍａ（登録商標）、モデルＮｏ．ＣＥ  １４８７を用いて、これらのボビンを巻いた。これらのボビンのいくつかに対するタック値が、下の表１４に詳細に記されている。
【００６７】
【表７】
2004524244.tif 000013
【００６８】
【表８】
2004524244.tif 000014
【００６９】
【表９】
2004524244.tif 000015
【００７０】
【表１０】
2004524244.tif 000016
【００７１】
【表１１】
2004524244.tif 000017
【００７２】
【表１２】
2004524244.tif 000018
【００７３】
本発明の目的のために、被覆モノフィラメントデンタルテープのボビンのタック値が、ボビンからぶら下がり、ボビン上に巻かれたテープのタックに打ち勝つのに必要とされる自由に垂れたテープの量をグラムで測定することにより求められた。このタック値に一度達すると、ボビンからぶら下がるテープの重さにより駆動され、ボビンは巻き戻され続けるであろう。
【００７４】
市販の製品のタック値を、巻き戻され吊り下げられた製品に、ボビンのタックを凌ぐ荷重がかけられて、ぶら下がった製品／荷重を合わせたものにより駆動されてボビンが巻き戻され続けるようになるまで荷重を加えることにより求めた。
【００７５】
本発明の、被覆モノフィラメントデンタルフロスボビンの驚くべきまた際立った特徴の１つは、さまざまな市販のデンタルテープおよびフロスのボビンタック値と比べた、本発明のボビンのボビンタック値である。
【００７６】
さまざまな市販の歯間デバイスに対するボビンタック値が図４にまとめられており、棒グラフがこれらの相対的ボビンタック値を図示する。
【００７７】
表７から１２に記載される、本発明のさまざまなボビンに対するボビンタック値が表１４と図５にまとめられている。
【００７８】
明らかに、本発明のボビンに対するボビンタック値は現在市販されている製品より、劇的に小さい。
【００７９】
【表１３】
2004524244.tif 000019
【００８０】
【表１４】
2004524244.tif 000020
2004524244.tif 000021
【００８１】
本発明が、その好ましい実施形態を含めて詳細に記載された。しかし、当分野の技術者なら、本開示を考察して、本発明の変更および／または改良をなしうるが、特許請求の範囲に記載される、本発明の範囲および精神にやはり含まれるということが理解されるであろう。
【図面の簡単な説明】
【００８２】
【図１ａ】本発明のボビン巻き方法と装置の概略を示す図である。
【図１ｂ】本発明のボビン巻き方法と装置の概略を示す図である。
【図１ｃ】本発明のボビン巻き方法と装置の概略を示す図である。
【図２】被覆モノフィラメントテープがボビン上に巻かれているときのボビンの概略を示す図である。
【図３】テープの両側の被覆を示し、テープがディスペンサから取り出されているときの、被覆テープを概略的に例示する図である。
【図４】さまざまな市販の歯間デバイスのボビンのタック値の詳細を示す棒グラフである。
【図５】さまざまな本発明のボビンのタック値の詳細を示す棒グラフである。
【図６】さまざまな本発明のボビンのタック値の詳細を示す棒グラフである。
【図７】さまざまな本発明のボビンのタック値の詳細を示す棒グラフである。
【図８】さまざまな本発明のボビンのタック値の詳細を示す棒グラフである。
【図９】さまざまな本発明のボビンのタック値の詳細を示す棒グラフである。
【図１０】さまざまな本発明のボビンのタック値の詳細を示す棒グラフである。
【図１ａ】
2004524244.tif 000022
【図１ｂ】
2004524244.tif 000023
【図１ｃ】
2004524244.tif 000024
【図２】
2004524244.tif 000025
【図３】
2004524244.tif 000026
【図４】
2004524244.tif 000027
【図５】
2004524244.tif 000028
【図６】
2004524244.tif 000029
【図７】
2004524244.tif 000030
【図８】
2004524244.tif 000031
【図９】
2004524244.tif 000032
【図１０】
2004524244.tif 000033
【国際公開パンフレット】
2004524244.tif 000034
2004524244.tif 000035
2004524244.tif 000036
2004524244.tif 000037
2004524244.tif 000038
2004524244.tif 000039
2004524244.tif 000040
2004524244.tif 000041
2004524244.tif 000042
2004524244.tif 000043
2004524244.tif 000044
2004524244.tif 000045
2004524244.tif 000046
2004524244.tif 000047
2004524244.tif 000048
2004524244.tif 000049
2004524244.tif 000050
2004524244.tif 000051
2004524244.tif 000052
2004524244.tif 000053
2004524244.tif 000054
2004524244.tif 000055
2004524244.tif 000056
2004524244.tif 000057
2004524244.tif 000058
2004524244.tif 000059
2004524244.tif 000060
2004524244.tif 000061
2004524244.tif 000062
2004524244.tif 000063
2004524244.tif 000064
2004524244.tif 000065
2004524244.tif 000066
2004524244.tif 000067
2004524244.tif 000068
2004524244.tif 000069
2004524244.tif 000070
2004524244.tif 000071
2004524244.tif 000072
2004524244.tif 000073
2004524244.tif 000074
2004524244.tif 000075
2004524244.tif 000076
2004524244.tif 000077
2004524244.tif 000078
2004524244.tif 000079
2004524244.tif 000080
2004524244.tif 000081
2004524244.tif 000082
2004524244.tif 000083
2004524244.tif 000084
2004524244.tif 000085
【国際調査報告】
2004524244.tif 000086